(57)【要約】【課題】ガラス板等の被着体に貼り付けた際の外観の悪化を抑制できる自着性シートを提供する。【解決手段】可撓性を有する基材層３と、該基材層３上に形成された、シリコーン樹脂を含む吸着層２とを有し、吸着層２は、被着体に貼り付けた後に剥がすときの剥離力が０．００１Ｎ／ｃｍ以上０．００５Ｎ／ｃｍ以下である、自着性シートとする。【選択図】図１
2014151563.tif 000002
【特許請求の範囲】
【請求項１】
可撓性を有する基材層と、該基材層上に形成された、シリコーン樹脂を含む吸着層とを有し、
前記吸着層は、被着体に貼り付けた後に剥がすときの剥離力が０．００１Ｎ／ｃｍ以上０．００５Ｎ／ｃｍ以下である、自着性シート。
【請求項２】
前記吸着層が、前記シリコーン樹脂を含む組成物を前記基材層上に塗工してキャスト成形して得られる層である、請求項１に記載の自着性シート。
【請求項３】
前記吸着層に含まれる前記シリコーン樹脂が付加反応型である、請求項１または２に記載の自着性シート。
【請求項４】
前記基材層の前記吸着層が備えられる側とは反対の面側に、赤外線または紫外線の透過を抑制する層を備えている、請求項１乃至３のいずれかに記載の自着性シート。
【請求項５】
厚さ方向に貫通した孔またはスリットが複数形成されている、請求項１乃至４のいずれかに記載の自着性シート。
【発明の詳細な説明】
【技術分野】
【０００１】
本発明は、ガラス板等の被着体に貼り付けることができる自着性シートに関する。
【背景技術】
【０００２】
近年、省エネルギー等の観点から、建物の窓に赤外線等の透過を抑制するシートが用いられている。このようなシートは、通常、一方の面に粘着性を備えさせ、この粘着性を有する側の面を窓ガラス等に貼り付けることによって利用されている。
【０００３】
このような粘着性を有するシート（以下、「粘着シート」ということがある。）を窓ガラス等に貼り付ける際、粘着シートと窓ガラスとの間に空気が噛み込まれて残留することがあった。このような問題を解決するための技術として、例えば特許文献１には、基材と、基材の一方の側に設けられた装飾層と、基材の他方の側に設けられた粘着剤層とを備え、一方の面から他方の面に貫通する貫通孔が複数形成されている粘着シートであって、貫通孔の基材、装飾層および粘着剤層における孔径は０．１〜３００μｍであり、孔密度は３０〜５０，０００個／１００ｃｍ２であることを特徴とする粘着シートが開示されている。
【０００４】
また、特許文献２には、窓ガラス等の平滑な被貼着体に貼り付けて使用する貼着シートであって、合成樹脂フィルムよりなるシート体と、シート体の一方面に形成され、被貼着体に貼り付けられる貼着層と、シート体及び貼着層を貫通するように形成されたスリットとを備え、スリットの少なくとも全体は、その一端とその他端とを結ぶ直線に重ならない、貼着シートが開示されている。
【先行技術文献】
【特許文献】
【０００５】
【特許文献１】特開２００５−７５９５３号公報
【特許文献２】特開２０１２−１２６８５５号公報
【発明の概要】
【発明が解決しようとする課題】
【０００６】
上記特許文献１や特許文献２に開示されている技術によれば、粘着シートと窓ガラスなどの被着体との間の空気を、粘着シートの厚さ方向に貫通して設けられた孔やスリットを介して排出することができるため、粘着シートと窓ガラスとの間に空気が残留することを抑制できると考えられる。
【０００７】
しかしながら、上記従来技術のように粘着シートに貫通孔やスリットを設けると、外観が悪くなる虞があった。すなわち、上記従来の粘着シートを窓ガラスに貼り付けたとすると、該窓ガラスに照射された光が粘着シートに設けられた貫通孔やスリットによって散乱されることにより、外観が悪くなる虞があった。
【０００８】
そこで本発明は、ガラス板等の被着体に貼り付けた際の外観の悪化を抑制できる自着性シートを提供することを課題とする。
【課題を解決するための手段】
【０００９】
本発明者らは、ガラス板等の被着体に貼り付けた際の剥離力が適切に調整されたシートを用いることによって、従来の粘着シートのような貫通孔やスリットを設けなくとも、又は貫通孔やスリットの数を減らしたり大きさを小さくしたりしても、被着体との間に空気が残留することを抑制できることを知見した。
本発明は上記知見に基づいて完成された。
【００１０】
本発明は、可撓性を有する基材層と、該基材層上に形成された、シリコーン樹脂を含む吸着層とを有し、該吸着層は、被着体に貼り付けた後に剥がすときの剥離力が０．００１Ｎ／ｃｍ以上０．００５Ｎ／ｃｍ以下である、自着性シートである。
【００１１】
本発明において、「基材層上に形成された」とは、基材層上に直接形成されている形態に限定されず、他の層を介して基材層上に形成された形態も含む概念である。例えば、基材層の表面に易接着層が形成されている場合、当該易接着層を介して形成される形態も含む。
【００１２】
本発明の自着性シートは、吸着層がシリコーン樹脂を含む組成物を基材層上に塗工してキャスト成形して得られる層であることが好ましい。
【００１３】
本発明において、「基材層上に塗工して」とは、基材層上に直接塗工する場合に限定されず、他の層を介して基材層上に塗工する場合も含む概念である。例えば、基材層の表面に易接着層が形成されている場合、当該易接着層上に塗工する場合も含む。
【００１４】
また、本発明の自着性シートは、吸着層に含まれるシリコーン樹脂が付加反応型であることが好ましい。
【００１５】
また、本発明の自着性シートは、基材層の吸着層が備えられる側とは反対の面側に、赤外線または紫外線の透過を抑制する層を備えていることが好ましい。
【００１６】
上記において、本発明の自着性シートは、基材層の吸着層が備えられる側とは反対の面側に、赤外線の透過を抑制する層および紫外線の透過を抑制する層をそれぞれ備えていることがより好ましい。また、本発明の自着性シートは、基材層の吸着層が備えられる側とは反対の面側に、赤外線および紫外線の透過を抑制する層を備えていることがより好ましい。すなわち、上述した、赤外線の透過を抑制する層、および、紫外線の透過を抑制する層は、それぞれ別の層として存在してもよく、また、赤外線および紫外線の透過を抑制する機能を一層に備えさせていてもよい。
【００１７】
また、本発明の自着性シートは、厚さ方向に貫通した孔またはスリットが複数形成されていることが好ましい。
【００１８】
本発明の自着性シートによれば、上述した従来技術のような貫通孔やスリットを設けなくとも被着体との間に空気が噛み込まれて残留することを抑制できる。ただし、貫通孔やスリットを設けることによって、被着体との間に空気が残留することをより抑制しやすくなる。この場合、従来技術よりも貫通孔やスリットの数を減らしたり大きさを小さくしたりすることができるので、ガラス板等の被着体に貼り付けた際の外観の悪化を抑制できる。
【発明の効果】
【００１９】
本発明の自着性シートによれば、ガラス板等の被着体に貼り付けた際の外観の悪化を抑制できる。
【図面の簡単な説明】
【００２０】
【図１】自着性シート１０の構成を概略的に示す断面図である。
【発明を実施するための形態】
【００２１】
本発明の上記した作用及び利得は、次に説明する発明を実施するための形態から明らかにされる。以下本発明を図面に示す実施形態に基づき説明する。ただし本発明は当該実施形態に限定されるものではない。
【００２２】
図１は本発明の自着性シートの一つの実施形態例である自着性シート１０の構成を概略的に示す断面図である。なお、図１は自着性シート１０の層構成を説明するための図であり、各層の厚さや形状を正確に表わすものではない。
【００２３】
図１に示したように、自着性シート１０は、基材層３と、基材層３の一方の面側に形成された吸着層２と、該吸着層２が他の部材に貼りつくことを防止する離型フィルム１と、を備えている。また、基材層３の表面には易接着層４ａ、４ｂが形成されている。さらに、基材層３の吸着層２が形成された側と反対の面側には、接着層５、赤外線遮蔽層６、基材層７、およびハードコート層８が備えられている。以下、自着性シート１０に含まれるこれらの構成要素について詳細に説明する。
【００２４】
（離型フィルム１）
離型フィルム１は、吸着層２を目的とする被着体に貼り付けるまでの間に吸着層２が他の部材に貼りつくことを防止するため、吸着層２に貼り付けておくシート状の部材である。自着性シート１０を使用するとき、すなわち吸着層２を目的の被着体に貼り付けるとき、離型フィルム１を剥離する。離型フィルム１としては、従来公知の離型フィルムを特に限定することなく用いることができる。
【００２５】
（吸着層２）
吸着層２は、自着性シート１０を窓ガラス等の被着体に貼り付ける際に該被着体に吸着する層である。吸着層２は、表面が平滑なガラス板に対する剥離力が０．００１０Ｎ／ｃｍ以上０．００５０Ｎ／ｃｍ以下であり、０．００３０Ｎ／ｃｍ以上０．００４５Ｎ／ｃｍ以下であることが好ましい。
なお、「剥離力」とは、以下の条件にて測定したものである。まず、２５ｍｍ×１２５ｍｍの大きさの試験片をガラス板に吸着させた後、ローラーで２ｋｇｆ（１９．６Ｎ）の荷重をかけながら１往復させて圧着させ、その後１時間放置する。この試験片を２３℃、５０％ＲＨ環境下で、剥離速度３００ｍｍ／分にて１８０度方向に剥離させ、その時の剥離力を、株式会社島津製作所製「オートグラフＡＧ−ＩＳ」にて測定した。
【００２６】
自着性シート１０は、吸着層２の剥離力が上記のように適切な範囲に調整されていることによって、ガラス板等の表面が平滑な被着体との間に空気が残留することを抑制しつつ、該被着体に貼り付く。すなわち、自着性シート１０によれば、上述した従来技術のような貫通孔やスリットを設けなくとも被着体との間に空気が噛み込まれて残留することを抑制できる。したがって、自着性シート１０によれば、ガラス板等の被着体に貼り付けた際の外観の悪化を抑制できる。
【００２７】
吸着層２の剥離力が上記範囲の下限を下回ると、自着性シートを被着体に貼り付け難くなる。また、吸着層２の剥離力が上記範囲の上限を上回ると、被着体と自着性シートとの間に噛み込まれた空気が抜ける道ができにくくなり、被着体と自着性シートとの間に空気が残留しやすくなる。
【００２８】
また、自着性シート１０は吸着層２の剥離力が上記のように適切な範囲に調整されていることによって、被着体に貼り付けた後に剥がして再度貼り直すことが容易である。
【００２９】
上記のような吸着層２はシリコーン樹脂を含む組成物で構成されている。また、吸着層２は、シリコーン樹脂を含む組成物を基材層３上に塗工してキャスト成形（シリコーン樹脂を溶剤に溶かした組成物を塗工して乾燥させて硬化）して得られる層であることが好ましい。また、吸着層２に含まれるシリコーン樹脂は付加反応型であることが好ましい。付加反応型のシリコーン樹脂は、加熱することにより短時間で硬化反応を進めることができ、また、硬化収縮がほとんどないためキャスト成形に好適に使用できる。
【００３０】
吸着層２の厚さは特に限定されないが、１０μｍ以上５０μｍ以下であることが好ましく、２０μｍ以上３０μｍ以下であることがより好ましい。吸着層２の厚さを１０μｍ以上にすることによって、自着性シート１０を被着体に貼り付けたまま保持できるだけの剥離力を吸着層２に備えさせやすくなる。また、吸着層２の厚さを５０μｍ以下にすることによって、吸着層２の厚さを均一にしやすくなる。
【００３１】
（基材層３）
基材層３は吸着層２を形成するための基材となる層である。基材層３は可撓性を有する樹脂製のシートで構成されている。基材層３を構成する材料としては、例えば、アクリル、スチレン、ポリカーボネート、ポリエチレンテレフタレート、アクリロニトリル等のうちの１つ以上を主成分とする透明樹脂や、エポキシアクリレートやウレタンアクリレート系の反応性樹脂（電離放射線硬化型樹脂等）を挙げることができる。なお、「主成分」とは、材料全体に対して５０質量％以上含有されている成分を意味する（以下、同様とする。）。また、基材層３には各種添加剤を適宜添加してもよい。一般的な添加剤としては、フェノール系等の酸化防止剤、ラクトン系等の安定剤等を挙げることができる。
【００３２】
基材層３の厚さは特に限定されないが、１０μｍ以上１００μｍ以下であることが好ましい。基材層３の厚さを１０μｍ以上とすることによって、自着性シート１０に必要とされる強度を確保しやすくなる。また、基材層３の厚さを１００μｍ以下とすることによって、自着性シート１０に適度な柔軟性を備えさせやすくなる。
【００３３】
（易接着層４ａ、４ｂ）
易接着層４ａ、４ｂは、基材層３と吸着層２や接着層５とを密着させやすくするために基材層３の表面に薄く形成された樹脂層である。通常、易接着層４ａ、４ｂには、基材層３に対して親和性を有するバインダが含まれる。当該バインダとしては、ポリエステル系樹脂、ポリウレタン系樹脂、アクリル系樹脂、ポリオレフィン系樹脂などが挙げられる。基材層３を構成する材料の主成分がポリエチレンテレフタレート（ＰＥＴ）の場合、易接着層４ａ、４ｂにはポリエステル系樹脂が含まれることが好ましい。また、当該バインダは有機溶剤に溶解したものを用いてもよく、水分散物を用いてもよい。ただし、環境負荷を抑える観点からは、水分散物を用いて水系塗布することが好ましい。易接着層４ａ、４ｂの形成は、例えば易接着層４ａ、４ｂを構成するシートを基材層３に貼合する方法や、易接着層４ａ、４ｂを構成する塗布液を基材層３の表面に塗工する方法が挙げられる。塗布液の調製に用いる溶媒には、水や、トルエン、メチルエチルケトン等の有機溶媒を挙げることができる。易接着層４ａ、４ｂの層厚は通常、２０ｎｍ以上３００ｎｍ以下程度である。
【００３４】
（接着層５）
接着層５は、基材層３と赤外線遮蔽層６とを接着するための層である。ただし、本実施形態では上述したように基材層３の表面に易接着層４ａが形成されているため、正確には易接着層４ａおよび接着層５を介して基材層３と赤外線遮蔽層６とを接着する。
【００３５】
接着層５を構成する材料は、基材層３と赤外線遮蔽層６とを接着できるものであれば特に限定されない。接着層５には、例えば、ドライラミネート接着剤を用いることができる。ドライラミネート接着剤としては、例えば、ポリ酢酸ビニル系接着剤、アクリル酸エチル、アクリル酸ブチル、２−エチルヘキシルエステル等のホモポリマー、または、これらとメタクリル酸メチル、アクリロニトリル、スチレン等との共重合体等からなるポリアクリル酸エステル系接着剤、シアノアクリレート系接着剤、エチレンと酢酸ビニル、アクリル酸エチル、（メタ）アクリル酸等のモノマーとの共重合体等からなるエチレン共重合体系接着剤、セルロース系接着剤、ポリエステル系接着剤、ポリアミド系接着剤、ポリイミド系接着剤、尿素樹脂またはメラミン樹脂等からなるアミノ樹脂系接着剤、フェノール樹脂系接着剤、エポキシ系接着剤、ポリウレタン系接着剤、反応型（メタ）アクリル系接着剤、クロロプレンゴム、ニトリルゴム、スチレン−ブタジエンゴム等からなるゴム系接着剤、シリコーン系接着剤、アルカリ金属シリケート、低融点ガラス等からなる無機系接着剤等を挙げることができる。
【００３６】
上記の接着剤は、水性型、溶液型、エマルジョン型、分散型のいずれの組成物形態でもよく、その形状についても、フィルム・シート状、粉末状、固形状等のいずれの形態でもよい。また、その接着機構についても、化学反応型、溶剤揮発型、熱溶融型、熱圧型等のいずれの形態でもよい。
【００３７】
本実施形態では、赤外線遮蔽層６の表面に上記接着剤を、例えば、ロールコート法、グラビアロールコート法、キスコート法等のコート法、または、印刷法等によって塗工し、次いで、溶剤等を乾燥させることで、接着層５を形成することができる。
【００３８】
（赤外線遮蔽層６）
赤外線遮蔽層６は赤外線の透過を抑制する層である。このような赤外線遮蔽層６は、例えば、基材層７の一方の面にアルミニウムを蒸着することによって形成できる。また、公知の赤外線吸収剤を基材層７の一方の面に塗布したり、当該赤外線吸収剤を添加した樹脂組成物を層状に形成したりすることによっても、赤外線遮蔽層６を形成できる。なお、公知の赤外線吸収剤としては、アンチモンドープ酸化スズ（ＡＴＯ）またはスズドープ酸化インジウム（ＩＴＯ）、フタロシアニン化合物などの金属酸化物超微粒子などが挙げられる。
【００３９】
自着性シート１０が赤外線遮蔽層６を備えることによって、例えば自着性シート１０を建物の採光部に設置された窓ガラスに貼り付けた場合、特に夏場における室内温度の上昇を抑制することができ、冷房の使用を控えられる等の効果を奏することができる。
【００４０】
（基材層７）
基材層７は、赤外線遮蔽層６およびハードコート層８を形成するための基材となる層である。基材層７は基材層３と同様に、可撓性を有する樹脂製のシートで構成されている。このような基材を構成する材料としては、基材層３と同様のものを用いることができる。
【００４１】
また、本実施形態では、基材層７に紫外線を吸収する機能を持たせることが好ましい。基材層７において紫外線を吸収させるためには、基材層７に公知の紫外線吸収剤を添加または塗布することが考えられる。公知の紫外線吸収剤としては、例えば、ベンゾトリアゾール系紫外線吸収剤や、トリアジン系紫外線吸収剤、ベンゾフェノン系紫外線吸収剤、ベンゾエート系紫外線吸収剤などが挙げられる。
【００４２】
自着性シート１０に紫外線を吸収する機能を付加することによって、例えば自着性シート１０を建物の採光部に設置された窓ガラスに貼り付けた場合、室内に居る人の皮膚への悪影響や室内にある家具の退色等を抑制する等の効果を奏することができる。
【００４３】
基材層７の厚さは特に限定されないが、１０μｍ以上１００μｍ以下であることが好ましい。基材層７の厚さを１０μｍ以上とすることによって、自着性シート１０に必要とされる強度を確保しやすくなる。また、基材層７の厚さを１００μｍ以下とすることによって、自着性シート１０に適度な柔軟性を備えさせやすくなる。
【００４４】
（ハードコート層８）
ハードコート層８は、自着性シート１０の表面保護を目的として、自着性シート１０のうち被着体に貼り付けられる側とは反対側の最表面に設けられる層である。ハードコート層８は透明な樹脂層として形成することができる。自着性シート１０の表面の擦り傷、表面汚染に対する耐性の観点から、ハードコート層８は硬化性樹脂が硬化してなる樹脂硬化層として形成することが好ましい。
【００４５】
ハードコート層８を構成する材料としては、例えば電離放射線硬化性樹脂、その他公知の硬化性樹脂等を要求性能に応じて適宜採用すればよい。ハードコート層８に用いることができる電離放射線硬化性樹脂としては、アクリレート系、オキセタン系、シリコーン系等の電離放射線硬化性樹脂が挙げられる。
【００４６】
また、ハードコート層８には、耐汚染性向上の機能を追加してもよい。これは例えばシリコーン系化合物、フッ素系化合物などを添加することにより可能となる。さらにその他の機能として帯電防止性向上、撥水性向上の機能を有するものとしてもよい。
【００４７】
これまでの本発明の説明では、離型フィルム１、吸着層２、基材層３、易接着層４ａ、４ｂ、接着層５、赤外線遮蔽層６、基材層７、ハードコート層８を備えた自着性シート１０を例示して説明したが、本発明の自着性シートは当該形態に限定されない。本発明の自着性シートは、少なくとも吸着層２および基材層３を備えていればよい。少なくとも吸着層２および基材層３を備えることによって、強度を確保しつつ、上述したようにガラス板等の被着体に貼り付けたときに空気の噛み込みを抑制することができる。
【００４８】
また、ガラス板等に貼り付けたときの空気の噛み込みをより抑制しやすくする観点からは、本発明の自着性シートは、厚さ方向に貫通した孔やスリットを複数備えている形態としてもよい。このように厚さ方向に貫通した孔やスリットを形成することによって、該孔やスリットを介して自着性シートと被着体との間の空気を排出することができる。なお、本発明の自着性シートによれば、貫通孔やスリットを設けなくとも上述したように被着体との間に空気が噛み込まれて残留することを抑制できる。ただし、貫通孔やスリットを設けることによって、被着体との間に空気が残留することをより抑制しやすくなる。この場合、従来技術よりも貫通孔やスリットの数を減らしたり大きさを小さくしたりすることができるので、ガラス板の被着体に貼り付けた際に外観の悪化を抑制できる。
【実施例】
【００４９】
以下に、実施例にて本発明をさらに詳しく説明するが、本発明は実施例に限定されるものではない。
【００５０】
１．自着性シートの作製
以下に説明するようにして、自着性シートを作製した。
【００５１】
（実施例１）
基材層として、表面に易接着層が形成された透明なポリエチレンテレフタレートフィルム（東洋紡株式会社製、コスモシャイン（登録商標）Ａ４３００、厚さ：３８μｍ）を用意した。当該基材層の一方の面側に、以下に説明する工程を経て調整した組成物を、アプリケーター（２００μｍ）を用いて塗工した。その後、オーブンを用いて８０℃で２分間加熱した後に１２０℃で２分間加熱させ、基材層上に厚さ２７μｍの吸着層を形成した。このようにして、基材層および吸着層を備えた自着性シートを作製した。吸着層を構成する組成物の配合を表１に示した。なお、表１において配合量は質量部で示している。
【００５２】
吸着層を構成する組成物は以下の工程１〜５を経て、サンプル作製に必要な量の２倍の量を調整した。
工程１：５００ｍｌのディスポカップにシリコーン樹脂およびポットライフ延長剤を計量し、ディスパーで攪拌した。攪拌条件は、１４００ｒｐｍ、１分とした。
工程２：１００ｍｌのディスポカップに触媒および希釈溶剤を計量し、ディスパーで攪拌した。攪拌条件は、１４００ｒｐｍ、１分とした。
工程３：工程１を経て得られた組成物に工程２を経て得られた組成物を少しずつ加えながら、ディスパーで攪拌した。攪拌条件は、１４００ｒｐｍ、３分とした。
工程４：工程３を経て得られた組成物をメッシュでろ過し、５００ｍｌのディスポカップに移した。
工程５：工程４を経て得られた組成物を２時間以上静置し、自然脱泡させた。静置時間経過後、気泡が完全に抜けていることを確認した。
なお、実施例１及び実施例２、並びに、比較例１〜比較例３において使用されたシリコーン樹脂は、全て、付加反応型シリコーン樹脂である。
【００５３】
（実施例２）
吸着層を構成する組成物の配合を表１に示したように変更した以外は実施例１と同様にして自着性シートを作製した。
【００５４】
（比較例１）
吸着層を構成する組成物の配合を表１に示したように変更した以外は実施例１と同様にして自着性シートを作製した。
【００５５】
（比較例２）
吸着層を構成する組成物の配合を表１に示したように変更した以外は実施例１と同様にして自着性シートを作製した。
【００５６】
（比較例３）
吸着層を構成する組成物の配合を表１に示したように変更した以外は実施例１と同様にして自着性シートを作製した。
【００５７】
２．評価
上記のようにして作製した各例にかかる自着性シートについて、剥離力と空気の抜け易さを評価した。評価結果を表１に示した。なお、評価方法および評価基準は以下の通りである。
【００５８】
まず、表面が平滑なガラス板を用意し、２５ｍｍ×１２５ｍｍの大きさの自着性シートを端部から少しずつ該ガラス板に貼り付けた。空気の抜け易さの評価は、上記のようにして自着性シートをガラス板に貼り終えた後に、自着性シートとガラス板との間に空気が残っていたか否かを目視で確認して、主観的に評価した。空気がかなり残っていた場合を×、空気が少し残っていた場合を○、空気が全く残っていなかった場合を◎とした。
【００５９】
上記のようにして自着性シートをガラス板に貼り終えた後、該自着性シートの上から１９．６Ｎで押圧しながら（２ｋｇｆの荷重をかけながら）ローラーを１往復させた。その後、１時間放置した。このサンプルを２３℃、５０％ＲＨ環境下、１８０°テープピールの条件下で３００ｍｍ／分の速度で剥離させ、その時の剥離力［Ｎ／ｃｍ］を、株式会社島津製作所製「オートグラフＡＧ−ＩＳ」にて測定し、評価した。
【００６０】
【表１】
2014151563.tif 000003
【００６１】
表１に示した結果から、実施例にかかる自着性シートのように剥離力がある程度小さい場合には、被着体に貼り付けたときの空気の噛み込みを抑制できることがわかる。
【符号の説明】
【００６２】
１  離型フィルム
２  吸着層
３  基材層
４ａ、４ｂ  易接着層
５  接着層
６  赤外線遮蔽層
７  基材層
８  ハードコート層
１０  自着性シート
【図１】
2014151563.tif 000004